(57)【特許請求の範囲】
【請求項１】
水酸基を有する樹脂と、カルボキシル基を有する樹脂と、イソシアネート基含有化合物と、エポキシ基含有化合物と、を有し、
少なくとも５℃〜４０℃の温度領域と、７０℃〜１８０℃の温度領域で架橋反応を起こすことを特徴とする接着層用水系塗工液。
【請求項２】
水酸基とカルボキシル基を有する樹脂と、イソシアネート基含有化合物と、エポキシ基含有化合物と、を有し、
少なくとも５℃〜４０℃の温度領域と、７０℃〜１８０℃の温度領域で架橋反応を起こすことを特徴とする接着層用水系塗工液。
【請求項３】
アミノ基を有する樹脂と、カルボキシル基を有する樹脂と、エポキシ基含有化合物と、を有し、
少なくとも５℃〜４０℃の温度領域と、７０℃〜１８０℃の温度領域で架橋反応を起こすことを特徴とする接着層用水系塗工液。
【請求項４】
基材、接着層、樹脂層をこの順で積層した積層体であって、
前記接着層が、請求項１乃至３の何れか１項に記載の接着層用水系塗工液で形成されたことを特徴とする積層体。
【請求項５】
基材上に接着層用水系塗工液を塗布して接着層を形成し、当該接着層上に樹脂層用樹脂を溶融押出しして樹脂層を形成し、その後養生処理する積層体の製造方法であって、
前記接着層用水系塗工液が、請求項１乃至３の何れか１項に記載の接着層用水系塗工液であり、
前記接着層は、前記溶融押出し時の温度領域で架橋反応を起こし、前記養生処理時の温度領域で架橋反応を起こして形成され、
前記溶融押出し時の温度領域が７０℃〜１８０℃の温度領域であり、前記養生処理時の温度領域が５℃〜４０℃の温度領域であることを特徴とする積層体の製造方法。
【請求項６】
前記養生処理は、オーブンを用いて前記養生時の温度領域に保持することを特徴とする請求項５に記載の積層体の製造方法。
【発明の詳細な説明】
【技術分野】
【０００１】
本発明は、接着層用水系塗工液、この接着層用水系塗工液で形成した接着層を有する積層体および積層体の製造方法に関し、更に詳しくは、十分な接着力を有する接着層を形成でき且つポットライフが長く環境安全性に優れた接着層用水系塗工液、この塗工液で形成された十分な接着力を有し且つ良好な意匠性を有する積層体、および、そうした積層体の製造方法に関するものである。
【背景技術】
【０００２】
接着層用水系塗工液は、通常、樹脂、架橋剤および溶媒を主要成分として含むが、こうした接着層用水系塗工液から形成される接着層は、接着層用水系塗工液を塗布・乾燥した後、架橋反応を進める養生処理を施すことにより、所定の接着特性となるように調整される。
【０００３】
接着層用水系塗工液に含まれる樹脂と架橋剤の組合せは、大別して、低温領域で架橋反応が進む組合せと、高温領域で架橋反応が進む組合せとがある。このうち、主に低温領域で架橋反応が進む接着層用水系塗工液で形成された接着層は、低温領域（約５〜４０℃）での養生処理（エージングともいう。）により架橋反応が進行し、十分な接着特性を示すという利点がある。また、低温領域（約５〜４０℃）でほとんど架橋反応が進まず主に高温領域（約７０〜１８０℃）で架橋反応が進む接着層用水系塗工液は、ポットライフが長く、塗工液の安定性に優れるという利点がある。
【０００４】
ところで、こうした接着塗工液から形成される接着層を一部に有する積層体としては、基材、接着層、樹脂層（基材）を順次積層させたものが知られている。
【発明の開示】
【発明が解決しようとする課題】
【０００５】
しかしながら、上述した低温領域で架橋反応が進む接着層用水系塗工液は、主剤および／または溶媒と反応しやすく、接着層用水系塗工液自体の安定性に劣る（ポットライフが短くなる）という問題があり、こうした接着層用水系塗工液を積層体の製造に用いた場合には、安定且つ十分な接着強度を有する層を形成することが困難であるという問題があった。
【０００６】
一方、上述の高温領域で架橋反応が進む接着層用水系塗工液を用いて形成した接着層上に、樹脂層を溶融押出し塗工して積層体を製造する場合において、その架橋反応を溶融押出し時の熱で進めるようにする場合には、積層体の意匠性の低下はほとんど起こらないが、溶融押出し塗工が短時間で行われるために、溶融押出し塗工の際の熱のみによっては十分に架橋反応を進めることができず、基材と樹脂層との間の層間密着性に劣る積層体が形成されるという問題があった。
【０００７】
また、低温領域でほとんど架橋反応が進まず高温領域で架橋反応が進む接着層用水系塗工液を用いて形成した接着層を一部に有する積層体（図１を参照。）は、上述した高温領域に曝されることにより、基材が収縮して寸法安定性が低下したり、意匠性が低下するという問題があった。また、基材と接着層との間に絵柄着色層を設けた積層体（図２を参照。）においても、上述の高温領域に曝されることにより、絵柄にゆがみが生じて意匠性が低下するという問題があった。
【０００８】
本発明は、上述の問題を解決すべくなされたものであって、その目的は、十分な接着力を有する接着層を形成でき且つポットライフが長い接着層用水系塗工液を提供すること、および、この塗工液で形成された十分な接着力を有し且つ良好な意匠性を有する積層体を提供すること、および、そうした積層体の製造方法を提供することにある。
【課題を解決するための手段】
【０００９】
上記課題を解決する本発明の接着層用水系塗工液は、二つの異なる温度領域で架橋反応を起こす接着層用水系塗工液であって、その架橋反応に対応した二種類の架橋剤および当該架橋剤に対応する樹脂を含有することに特徴を有する。より具体的には、本発明の接着層用水系塗工液は、少なくとも低温領域で架橋反応を起こす架橋剤ａと、少なくとも前記架橋剤ａと反応する官能基を有する樹脂Ａと、当該低温領域でほとんど架橋反応を起こさず高温領域で架橋反応を起こす架橋剤ｂと、少なくとも前記架橋剤ｂと反応する官能基を有する樹脂Ｂと、を含有することに特徴を有する。
【００１０】
この発明によれば、架橋反応を二つの異なる温度領域で起こすことができるので、異なる温度が付与される工程を経る場合においては、段階的に架橋反応を起こすことができる。例えば、塗工された接着層が高温雰囲気と低温雰囲気を経ることにより、高温雰囲気では架橋剤ｂと樹脂Ｂが架橋反応を起こし（また、場合によっては架橋剤ａと樹脂Ａも架橋反応を起こし）、低温雰囲気では架橋剤ａと樹脂Ａが架橋反応を起こし、十分な接着力を有する接着層が形成される。さらに、この接着層用水系塗工液は、十分な接着力を有するのに必要な架橋反応を、安定性に優れた架橋剤ｂと樹脂Ｂを配合することにより、架橋剤ａと樹脂Ａとの割合を減らすことができ、接着層用水系塗工液の安定性がより向上する。
【００１１】
本発明の接着層用水系塗工液において、前記樹脂Ａと前記樹脂Ｂが同一の化合物であり、当該化合物が、架橋剤ａと反応する官能基および架橋剤ｂと反応する官能基を有することが好ましい。また、本発明の接着層用水系塗工液において、前記架橋剤ａが、イソシアネート基含有化合物であり、前記樹脂Ａが、水酸基を有する樹脂であることが好ましく、また、前記架橋剤ｂが、エポキシ基含有化合物であり、前記樹脂Ｂが、カルボキシル基を有する樹脂であることが好ましい。さらに、本発明の接着層用水系塗工液において、前記低温領域は、５℃〜４０℃の範囲であり、前記高温領域は、７０℃〜１８０℃の範囲であることが好ましい。
【００１２】
上記課題を解決する本発明の積層体は、基材、接着層、樹脂層をこの順で積層した積層体であって、前記接着層が、少なくとも低温領域で架橋反応を起こす架橋剤ａと、少なくとも前記架橋剤ａと反応する官能基を有する樹脂Ａと、当該低温領域でほとんど架橋反応を起こさず高温領域で架橋反応を起こす架橋剤ｂと、少なくとも前記架橋剤ｂと反応する官能基を有する樹脂Ｂと、を含有する接着層用水系塗工液で形成されたことに特徴を有する。
【００１３】
この発明によれば、接着層が、少なくとも低温領域で架橋反応を起こす架橋剤ａと樹脂Ａおよび当該低温領域でほとんど架橋反応を起こさず高温領域で架橋反応を起こす架橋剤ｂと樹脂Ｂを含有する接着層用水系塗工液で形成されるので、その接着層が高温雰囲気と低温雰囲気を経ることにより、高温雰囲気では架橋剤ｂと樹脂Ｂが架橋反応を起こし（また、場合によっては架橋剤ａと樹脂Ａも架橋反応を起こし）、低温雰囲気では架橋剤ａと樹脂Ａが架橋反応を起こす。こうした接着層は、二つの異なる温度領域で架橋反応を起こすので、十分な接着力を有し、その結果、基材と樹脂層の間の層間密着性が高い積層体となる。さらに、高温領域と低温領域の二つの温度領域で架橋反応を起こすので、高温雰囲気に曝される時間を調整することにより、積層体の意匠性の低下を抑制することができるという効果がある。
【００１４】
なお、積層体の具体的な構成としては、基材をポリオレフィン系樹脂からなる熱可塑性樹脂としたり、基材と接着層との間に着色層を形成して装飾処理を施したり、樹脂層の表面側に凹凸模様を形成したり、その凹凸模様の凹陥部に部分着色層を形成したり、樹脂層の最表面に保護層を形成したり、基材の裏面にプライマー層を形成したりすることができる。
【００１５】
上記課題を解決する本発明の積層体の製造方法は、基材上に接着層用水系塗工液を塗布して接着層を形成し、当該接着層上に樹脂層用樹脂を溶融押出しして樹脂層を形成し、その後所定の低温領域で養生処理する積層体の製造方法であって、前記接着層用水系塗工液は、少なくとも低温領域で架橋反応を起こす架橋剤ａと、少なくとも前記架橋剤ａと反応する官能基を有する樹脂Ａと、当該低温領域でほとんど架橋反応を起こさず高温領域で架橋反応を起こす架橋剤ｂと、少なくとも前記架橋剤ｂと反応する官能基を有する樹脂Ｂと、を含有するものであり、前記接着層は、前記溶融押出し時の高温領域で架橋反応を起こし、前記養生処理時の低温領域で架橋反応を起こして形成されることに特徴を有する。
【００１６】
この発明によれば、基材上に形成された接着層は、樹脂層を溶融押出しする時の高温雰囲気に曝されることにより、接着層中の架橋剤ｂと樹脂Ｂが架橋反応を起こし（また、場合によっては架橋剤ａと樹脂Ａも架橋反応を起こし）、その後、養生処理時の低温雰囲気に曝されることにより、接着層中の架橋剤ａと樹脂Ａが架橋反応を起こす。こうした積層体には、二つの異なる温度領域で架橋反応を起こす接着層用水系塗工液により十分な接着力を有する接着層が形成されるので、基材と樹脂層の間の層間密着性が高い積層体が製造される。さらに、高温領域と低温領域の二つの温度領域で架橋反応を起こするので、高温雰囲気に曝される時間が短時間となるように調整することにより、ゆがみの発生や収縮が起き難く、積層体の意匠性の低下を抑制することができるという効果がある。
【００１７】
本発明の積層体の製造方法において、前記養生処理は、オーブンを用いて前記低温領域に保持することが好ましい。このように、オーブンを用いることにより、一定の温度に保持して養生処理を行うことができる。
【発明の効果】
【００１８】
本発明の接着層用水系塗工液によれば、樹脂と架橋剤との架橋反応が低温および高温において十分に進むので、十分な接着力を有する接着層を形成することができる。また、長時間高温で養生処理する必要がないので、養生温度に起因するゆがみの発生等の問題が起こらない。また、樹脂成分と架橋剤成分のうち、溶媒と反応する成分を少なくすることができるので、接着層用水系塗工液の安定性が低下せず、安定した接着特性を有する接着層を形成することができる。
【００１９】
本発明の積層体およびその製造方法においては、本発明の接着層用水系塗工液を用いて形成した接着層上に、溶融押出し塗工法で樹脂層を形成するので、溶融押出し塗工時に接着層に加わる熱によって、架橋剤ｂに基づく架橋反応Ｑが起こり、その後、室温（２５℃程度）で養生処理することにより架橋剤ａに基づく架橋反応Ｐが起こる。こうして製造された本発明の積層体は、形成された接着層の作用により、基材と樹脂層の間の層間密着性を向上させることができる。さらに、本発明の積層体には、高い温度で長時間の養生処理が施されないので、ゆがみの発生や収縮の問題が起こらず、意匠性に優れた積層体を製造することができる。
【発明を実施するための最良の形態】
【００２０】
以下、本発明の接着層用水系塗工液、積層体および積層体の製造方法について図面を参照しつつ説明する。
【００２１】
（１）接着層用水系塗工液
本発明の接着層用水系塗工液は、二つの異なる温度領域で架橋反応を起こす塗工液であり、その架橋反応に対応した二種類の架橋剤および当該架橋剤に対応する樹脂を含有する。ここでいう、二つの異なる温度領域で起こる架橋反応とは、少なくとも低温領域で起きる架橋反応Ｐ、および、低温領域ではほとんど起こらず高温領域で起きる架橋反応Ｑである。
【００２２】
なお、本発明の接着層用水系塗工液には、水系の樹脂および水系の架橋剤が含有されている。すなわち、本発明において、水系の樹脂および／または水系の架橋剤とは、本来的に水溶性の樹脂および／または架橋剤、水溶性処理された樹脂および／または架橋剤、本来的に水分散性の樹脂および／または架橋剤、水分散性処理された樹脂および／または架橋剤を示す。
【００２３】
架橋反応Ｐ；架橋反応Ｐは、少なくとも５〜４０℃の低温の温度領域で進行するが、その温度領域を含むものであればそれを超える温度領域で進行するものであってもよい。こうした温度領域で架橋反応Ｐを起こす架橋剤ａとその架橋剤ａに対応する樹脂Ａは、例えば少なくとも５〜４０℃の低温の温度領域で進行する架橋剤ａと樹脂Ａとの組合せであれば、後述する高温領域で架橋反応が進行するものであってもよい。
【００２４】
そうした架橋剤ａと樹脂Ａとの反応性を有する基の組合せとしては、例えば、イソシアネート基と水酸基、イソシアネート基とアミノ基、アミノ基とシクロカーボネート基、アジリジン基とカルボキシル基、カルボジイミド基とカルボキシル基、アミノ基とエポキシ基、シラノール基と水酸基の組合せ等が挙げられる。このような架橋剤ａと樹脂Ａとの組合せでは、上述のように５〜４０℃の温度範囲で架橋反応Ｐを起こすことができる。
【００２５】
特に、架橋剤ａと樹脂Ａとの組合せとしては、イソシアネート基含有化合物である架橋剤ａと、水酸基を反応基として有する樹脂Ａとの組合せが好ましい。具体的には、この組合せとして、イソシアヌレート結合を含有するイソシアネート架橋剤ａと、水酸基を有するポリウレタン樹脂Ａ、水酸基を有するポリエステル樹脂Ａ、および／または、水酸基を有するアクリル樹脂Ａとの組合せ等が好ましく挙げられる。
【００２６】
架橋反応Ｑ；架橋反応Ｑは、５〜４０℃の低温領域ではほとんど起こらず、７０〜１８０℃の高温領域で進行する反応である。こうした高温領域で架橋反応Ｑを起こす架橋剤ｂとその架橋剤ｂに対応する樹脂Ｂは、例えば７０〜１８０℃の高温領域で架橋反応Ｑが専ら進行する架橋剤ｂと樹脂Ｂとの組合せであればよい。
【００２７】
そうした架橋剤ｂと樹脂Ｂとの組合せが、エポキシ基とカルボキシル基、オキサゾリン基とカルボキシル基、カルボキシル基と水酸基等が挙げられる。
【００２８】
特に、架橋剤ｂと樹脂Ｂとの組合せとしては、エポキシ基を有する化合物である架橋剤ｂと、カルボキシル基を有する化合物である樹脂Ｂとの組合せが好ましい。具体的には、この組合せとして、ソルビトール骨格を有するグリシジルエーテル型エポキシ架橋剤および／またはグリセロール骨格を有するグリシジルエーテル型エポキシ架橋剤である架橋剤ｂと、カルボキシル基を有するウレタン樹脂、カルボキシル基を有するポリエステル樹脂、および／または、カルボキシル基を有するアクリル樹脂である樹脂Ｂとの組合せ等が好ましく挙げられる。
【００２９】
なお、上述した樹脂（Ａ、Ｂ）は、それぞれの架橋剤（ａ、ｂ）に対応したものであれば、三種類以上の樹脂（Ａ、Ｂ）を混合したものであってもよい。
【００３０】
一方、それぞれの架橋剤（ａ、ｂ）に対応し且つ上述した二つの異なる温度領域で架橋反応を起こすことができるものであれば、樹脂Ａと樹脂Ｂが同一の化合物とすることができる。この場合においては、その化合物が、架橋剤ａと反応する官能基および架橋剤ｂと反応する官能基の両方を有することが必要となる。例えば、少なくとも５〜４０℃の低温領域で架橋反応Ｐを起こす架橋剤ａとしてイソシアネート基含有化合物を含有させ、５〜４０℃の低温領域ではほとんど起こらず、７０〜１８０℃の高温領域で架橋反応Ｑを起こす架橋剤ｂとしてエポキシ基含有化合物を含有させ、これらの二種類の架橋剤（ａ、ｂ）によりそれぞれの温度で架橋反応する樹脂（Ａ、Ｂ）としては、水酸基とカルボキシル基を含有する一種類の樹脂を含有させた接着層用水系塗工液を用いることができる。
【００３１】
溶媒；溶媒は、架橋剤や樹脂を溶解または分散させるために、接着層用水系塗工液中に含まれる。溶媒としては、水、または、水とアルコール類等とからなる混合溶媒が用いられる。溶媒である水は、従来より水系塗工液に使用されているグレードの工業用水が使用される。また、水とアルコール等とからなる混合溶媒を用いる場合に、混合溶媒を構成するアルコール等としては、メタノール、エタノール、イソプロピルアルコール、ｎ−プロピルアルコール等の低級アルコール、グリコール類およびそのエステル類等を挙げることができる。なお、これら低級アルコール、グリコール類およびそのエステル類等の溶媒は、水系塗工液の流動性改良、被塗工体への濡れの向上、乾燥性の調整等の目的で使用されるものであり、その目的に応じてその種類、使用量等が決定される。
【００３２】
水とアルコール等とからなる混合溶媒においては、それらの配合割合を、水：アルコール等＝１００：０〜３０：７０の範囲で調整できる。
【００３３】
配合比；本発明の接着層用水系塗工液における架橋剤Ａ：架橋剤Ｂの好ましい配合比は、２０：８０〜８０：２０、好ましくは、４０：６０〜８０：２０である。架橋剤（Ａ、Ｂ）の配合比をこうした範囲内とすることにより、上述した二つの異なる温度領域で架橋反応（Ｐ、Ｑ）を適切に起こすことができる。
【００３４】
また、樹脂（Ａ＋Ｂ）：架橋剤（ａ＋ｂ）の配合比は、２５：７５〜９０：１０、好ましくは、５０：５０〜８０：２０である。樹脂と架橋剤の配合比をこうした範囲内とすることにより、上述した二つの異なる温度領域で架橋反応（Ｐ、Ｑ）を適切に起こすことができる。
【００３５】
また、樹脂と架橋剤との和：溶媒の配合比は、８０：２０〜５：９５、好ましくは６０：４０〜１０：９０である。こうした範囲内とすることにより、上述した二つの異なる温度領域で架橋反応（Ｐ、Ｑ）を適切に起こすことができる。
【００３６】
接着層用水系塗工液の調整および接着層の形成；接着層用水系塗工液には、着色剤、ワックス類、分散剤、消泡剤、レベリング剤、安定剤、充填剤、潤滑剤、滑剤、光安定剤、紫外線吸収剤、酸化防止剤、防カビ剤、殺菌剤、粘着付与剤および造膜助剤等の添加剤を任意に添加してもよい。本発明の接着層用水系塗工液は、各種の化合物等の所定量を配合し、ミキサー等で十分に混合することにより調製される。
【００３７】
こうして調製された接着層用水系塗工液を塗工または印刷等した後、乾燥させて接着層が形成される。塗工方法としては、公知の各種方法、例えばロールコート、カーテンフローコート、ワイヤーバーコート、リバースコート、グラビアコート、グラビアリバースコート、エアーナイフコート、キスコート、ブレードコート、スムーズコート、コンマコート、スプレーコート、かけ流しコート、刷毛塗り等の方法を用いることがでる。また、印刷方法としては、グラビア、活版、フレキソ等の凸版印刷、平版オフセット、ダイリソ印刷等の平版印刷、シルクスクリーン等の孔版印刷、静電印刷、インキジェットプリント等の公知の各種方法を用いることができる。このとき、接着層の膜厚が、０．５〜１０μｍ程度になるように塗工される。
【００３８】
塗工・乾燥後の接着層は、７０〜１８０℃の高温領域の範囲内の所定の温度、例えば、１４０〜１６０℃の温度に１〜３０秒間曝されることにより、架橋剤ｂと樹脂Ｂとの間で架橋反応Ｑを起こし、その後、５〜４０℃の低温領域の範囲内の所定の温度、例えば、２０〜４０℃の温度に３〜７日間曝されることにより、架橋剤ａと樹脂Ａとの間で架橋反応Ｐを起こす。この低温領域における架橋反応Ｐは、例えば、オーブンを用いて一定温度に保持されることにより、進行する。また、高温領域における架橋反応Ｑは、上述の温度に曝されることにより進行するため、さらに高温の環境下に曝されることになってもよい。
【００３９】
以上説明したように、本発明の接着層用水系塗工液は、架橋反応を二つの異なる温度領域で起こるので、異なる温度が付与される工程を経る場合においては、段階的に架橋反応を起こすことができる。例えば、塗工された接着層が高温雰囲気と低温雰囲気を経ることにより、高温雰囲気では架橋剤ｂと樹脂Ｂが架橋反応を起こし（また、場合によっては架橋剤ａと樹脂Ａも架橋反応を起こし）、低温雰囲気では架橋剤ａと樹脂Ａが架橋反応を起こし、十分な接着力を有する接着層が形成される。さらに、この接着層用水系塗工液は、安定性に優れた架橋剤ｂと樹脂Ｂを配合しているので、接着層用水系塗工液全体の安定性がより向上する。
【００４０】
（２）積層体およびその製造方法
本発明の積層体は、図１〜図３に示すように、基材２、接着層３、樹脂層４をこの順で積層した積層体１、１０１、１１１（以下、特に断らない限り「積層体１」と略す。）であって、その接着層３を、少なくとも低温領域で架橋反応を起こす架橋剤ａと樹脂Ａ、および、当該低温領域でほとんど架橋反応を起こさず高温領域で架橋反応を起こす架橋剤ｂと樹脂Ｂ、を含有する接着層用水系塗工液で形成したものである。
【００４１】
こうした本発明の積層体１の具体的な構成としては、基材２をポリオレフィン系樹脂からなる熱可塑性樹脂としたり、基材２と接着層３との間に着色層１１を形成して装飾処理を施したり、樹脂層４の表面側に凹凸模様７を形成したり、その凹凸模様７の凹陥部に部分着色層８を形成したり、樹脂層４の最表面に保護層９を形成したり、基材２の裏面にプライマー層１０を形成したりすることができる。
【００４２】
（基材）
基材２は、積層体１における必須の構成であり、下記に示す各種のオレフィン系樹脂を好ましく適用できる。例えば、（イ）ハードセグメントとしての高密度ポリエチレンまたはポリプロピレンと、ソフトセグメントとしてのエラストマーまたは無機充填剤とを有する混合物、（ロ）特開平９−１１１０５５号公報、特開平５−７７３７１号公報、特開平７−３１６３５８号公報等に記載されているエチレン−プロピレン−ブテン共重合体、（ハ）特公平６−２３２７８号公報に記載されているハードセグメントとしてのアイソタクチックポリプロピレンとソフトセグメントとしてのアタクチックポリプロピレンとの混合物、等を用いることができる。
【００４３】
前記（イ）のハードセグメントとしての高密度ポリエチレンとしては、好ましくは、比重が０．９４〜０．９６のポリエチレンであって、低圧法で得られる結晶化度が高く、分子に枝分かれ構造の少ない高分子である高密度ポリエチレンが用いられる。また、ハードセグメントとしてのポリプロピレンとしては、好ましくは、アイソタクチックポリプロピレンが用いられる。
【００４４】
前記（イ）のソフトセグメントとしてのエラストマーとしては、ジエン系ゴム、水素添加ジエン系ゴム、オレフィンエラストマー等が用いられる。水素添加ジエン系ゴムは、ジエン系ゴム分子の二重結合の少なくとも一部分に水素原子を付加させてなるものであり、ポリオレフィン系樹脂の結晶化を抑えて、その柔軟性を向上させたものである。ジエン系ゴムとしては、イソプレンゴム、ブタジエンゴム、ブチルゴム、プロピレン・ブタジエンゴム、アクリロニトリル・ブタジエンゴム、アクリロニトリル・イソプレンゴム、スチレンブタジエンゴム等が挙げられる。オレフィンエラストマーとしては、２種類または３種類以上のオレフィンと共重合しうるポリエンを少なくとも１種類加えた弾性共重合体であり、オレフィンとしてはエチレン、プロピレン、α−オレフィン等が使用され、ポリエンとしては、１，４ヘキサジエン、環状ジエン、ノルボルネン等が使用される。好ましいオレフィンエラストマーとしては、例えばエチレン−プロピレン共重合体ゴム、エチレン−プロピレン−非共役ジエンゴム、エチレン−ブタジエン共重合体ゴム等のオレフィンを主成分とする弾性共重合体が挙げられる。なお、これらのエラストマーは、必要に応じて有機過酸化物、硫黄等の架橋剤を用いて、過重架橋させてもよい。
【００４５】
これらエラストマーの添加量としては、１０〜６０重量％、好ましくは３０重量％程度である。エラストマーの添加量が１０重量％未満では、一定荷重伸度の変化が急峻になり過ぎ、また、破断時伸度、耐衝撃性、易接着性の低下が生じる。エラストマーの添加量が６０重量％より高いと、透明性、耐候性および耐クリープ性の低下が生ずる。
【００４６】
前記（イ）の無機充填剤としては、炭酸カルシウム、硫酸バリウム、クレー、タルク等の平均粒径０．１〜１０μｍ程度の粉末が用いられる。添加量としては、１〜６０重量％、好ましくは５〜３０重量％である。無機充填剤の添加量が１重量％未満では、耐クリープ変形性および易接着性の低下が生じる。また、無機充填剤の添加量が６０重量％を超えると、破断時伸度および耐衝撃性の低下が生じる。
【００４７】
前記（ロ）のオレフィン系樹脂としては、エチレン・プロピレン・ブテン共重合体樹脂からなる熱可塑性エラストマーが用いられる。ここで、ブテンとしては、１ブテン、２ブテン、イソブチレンの３種の構造異性体のいずれも用いることができる。共重合体としては、ランダム共重合体であって、非晶質の部分を一部含む。
【００４８】
上記エチレン・プロピレン・ブテン共重合体樹脂の好ましい具体例としては、次の（ａ）〜（ｃ）が挙げられる。
【００４９】
（ａ）特開平９−１１１０５５号公報に記載されるエチレン、プロピレンおよびブテンの３元共重合体によるランダム共重合体。このランダム共重合体においては、プロピレン成分の重量比率が９０重量％以上であることが好ましく、メルトフローレートが、２３０°Ｃ、２．１６ｋｇの条件下で１〜５０ｇ／１０分であることが好ましい。このようなランダム共重合体は、ランダム共重合体１００重量部に対し、燐酸アリールエステル化合物を主成分とする透明造核剤を０．０１〜５０重量部、炭素数１２〜２２の脂肪酸アミドを０．００３〜０．３重量部、を溶融混練してなるものである。
【００５０】
（ｂ）特開平５−７７３７１号公報に記載されるエチレン、プロピレンおよびブテンの３元共重合体。この共重合体は、プロピレン成分の重量比率が５０重量％以上の非晶質重合体２０〜１００重量％に、結晶質ポリプロピレンを８０〜０重量％添加してなるものである。
【００５１】
（ｃ）特開平７−３１６３５８号公報に記載されるエチレン、プロピレン、１ブテンの３元共重合体。この共重合体は、プロピレンおよび／または１ブテンの含有率が５０重量％以上の低結晶質重合体２０〜１００重量％に、アイソタクチックポリプロピレン等の結晶性ポリオレフィン８０〜０重量％を混合した組成物に対して、Ｎアシルアミノ酸アミン塩、Ｎアシルアミノ酸エステル等の油ゲル化剤を０．５重量％添加したものである。
【００５２】
上記（ａ）〜（ｃ）のエチレン・プロピレン・ブテン共重合体樹脂は、単独で用いてもよいし、必要に応じてさらに他のポリオレフィン樹脂を混合して用いてもよい。
【００５３】
前記（ハ）のオレフィン系樹脂としては、特公平６−２３２７８号公報に記載のように、（Ａ）ソフトセグメントとして、数平均分子量Ｍｎが２５０００以上で、且つ重量平均分子量Ｍｗと数平均分子量Ｍｎとの比Ｍｗ／Ｍｎ≦７の沸騰ヘプタンに可溶なアタクチックポリプロピレン１０〜９０重量％と、（Ｂ）ハードセグメントとして、メルトインデックスが０．１〜４ｇ／１０分の沸騰ヘプタン不溶性のアイソタクチックポリプロピレン９０〜１０重量％との混合物からなる軟質ポリプロピレンが挙げられる。
【００５４】
上記（ハ）のオレフィン系熱可塑性エラストマーの中でも、アイソタクチックポリプロピレンとアタクチックポリプロピレンの混合物からなり、且つアタクチックポリプロピレンの重量比率が５〜５０重量％のものが好ましく用いられ、アタクチックポリプロピレンの重量比率が２０〜４０重量％のものが特に好ましく用いられる。アタクチックポリプロピレンの重量比率が５重量％未満では、エンボス加工をする際や３次元形状や凹凸形状の物品に成形加工する際に、ネッキングによる不均一なシート状基材の変形が生じたり、その結果としての皺、絵柄の歪み等が生ずる。一方、アタクチックポリプロピレンの重量比率が５０重量％を超えると、シート状の基材自体が変形し易くなり、基材を印刷機に通した時に基材が変形し、着色層１１の絵柄が歪んだり、多色刷の場合に見当が合わなくなる等の不良が発生しやすくなると共に、成形時においてはシートが破れ易くなる。
【００５５】
基材２を形成する上述のオレフィン系樹脂中には、必要に応じて、着色剤、熱安定剤、難燃剤、紫外線吸収剤、ラジカル捕捉剤等が添加される。
【００５６】
着色剤としては、チタン白、亜鉛華、べんがら、朱、群青、コバルトブルー、チタン黄、黄鉛、カーボンブラック等の無機顔料、イソインドリノン、ハンザイエローＡ、キナクリドン、パーマネントレッド４Ｒ、フタロシアニンブルー等の有機顔料または染料、アルミニウム、真鍮等の箔粉からなる金属顔料、二酸化チタン被覆雲母、塩基性炭酸亜鉛等の箔粉からなる真珠光沢顔料等が用いられる。また、必要に応じて、無機充填剤を５〜６０重量％の割合で添加してもよい。無機充填剤としては、炭酸カルシウム、硫酸バリウム、クレー、タルク、シリカ（二酸化ケイ素）、アルミナ（酸化アルミニウム）等の粉末等が挙げられる。着色剤は、基材２に積層体１として必要な色彩を持たせるために添加され、透明着色と不透明（隠蔽）着色のいずれでも構わないが、一般的には被着体を隠蔽するために不透明着色が好ましい。
【００５７】
熱安定剤としては、フェノール系、サルファイト系、フェニルアルカン系、フィスファイト系、アミン系等の公知のものが使用でき、熱加工時の熱変色等の劣化の防止の向上が図られる。難燃剤は、難燃性を付与する場合に添加され、水酸化アルミニウム、水酸化マグネシウム等の粉末が用いられる。紫外線吸収剤は、樹脂により良好な耐候性（耐光性）を付与するためのものであり、ベンゾトリアソール、ベンゾフェノン、サリチル酸エステル等の有機物、または、０．２μｍ径以下の微粒子状の酸化亜鉛、酸化セリウム、酸化チタン等の無機物が用いられる。その他に、ベンゾトリアゾール骨格にアクリロイル基またはメタクリロイル基を導入した反応型紫外線吸収剤も用いられる。なお、これらの紫外線吸収剤の添加量は、通常０．５〜１０重量％程度である。ラジカル捕捉剤は、紫外線による劣化を更に防止し、耐候性を向上させるためのものであり、ビス−（２，２，６，６−テトラメチル−４−ビペリジニル）セバケート、ビス−（Ｎ−メチル−２，２，６，６−テトラメチル−４−ビペリジニル）セバケート、その他、例えば特公平４−８２６２５号公報に開示されている化合物等のヒンダード系ラジカル捕捉剤、ビペリジニル系ラジカル捕捉剤等が使用される。
【００５８】
基材２は、上述した材料を任意に選択してブレンドしたものをカレンダー加工等の常用の方法により製膜して得ることができる。基材２の厚みは５０〜２００μｍ、好ましくは１００μｍ程度である。
【００５９】
積層体１の表面側（樹脂層４側）における基材２の表面には、易接着層の塗布、コロナ放電処理、プラズマ処理、オゾン処理等の易接着処理を施すことが好ましい。易接着層（プライマー層またはアンカー層ともいう。）を構成する樹脂としては、（メタ）アクリル樹脂、塩化ビニル−酢酸ビニル共重合体、ポリエステル樹脂、ウレタン樹脂、塩素化ポリプロピレン、塩化ポリエチレンが挙げられる。
【００６０】
なお、上述したポリオレフィン系樹脂からなる基材２の他に、ポリエステルやビニロン等の有機樹脂等を用いた織布または不織布、ポリ塩化ビニル、ポリ塩化ビニリデン、ポリビニルアルコール、エチレン−酢酸ビニル共重合体、エチレン−ビニルアルコール共重合体等のビニル系樹脂、ポリエチレンテレフタレート、ポリブチレンテレフタレート等のポリエステル樹脂、ポリメタクリル酸メチル、ポリアクリル酸メチル、ポリメタクリル酸エチル等の（メタ）アクリル樹脂、ポリスチレン、アクリロニトリル・ブタジエン−スチレン共重合体（ＡＢＳ）、三酢酸セルロース、セロハン、ポリカーボネート等の樹脂からなるシートまたはフィルムを基材２として用いることも可能である。また、薄葉紙、クラフト紙、チタン紙、リンター紙、板紙、石膏ボード紙、上質紙、コート紙、アート紙、硫酸紙、グラシン紙、パーチメント紙、パラフィン紙等の紙、あるいは、そうした紙にポリ塩化ビニルをゾル塗工またはドライラミネートしたいわゆるビニル壁紙原反を用いることもできる。また、硝子繊維、石綿、チタン酸カリウム繊維、アルミナ繊維、シリカ繊維、炭素繊維等の無機質繊維からなるシートまたはフィルムを基材２として用いることも可能である。また、アルミニウム、鉄、ステンレス鋼、銅等の金属箔等を用いることもできる。さらに、こうした各基材材料を複数積層させたものを、基材２として用いることも可能である。
【００６１】
（着色層）
着色層１１は、積層体１における任意の層であり、ベタ着色層５および／または絵柄着色層６から構成される。
【００６２】
ベタ着色層５は、図２に示すように、基材２の地肌の隠蔽等の目的で設けられ、通常は模様のない全ベタ状の着色層として形成される。一方、絵柄着色層６は、図形、文字、記号、色彩、それらの組合せ等により、木目模様、石目模様、布目模様、皮絞模様、幾何学図形等からなる模様ないし色彩を有し、ベタ着色層５上に、平面状、凹凸状、凸状（図２を参照。）の層として形成される。なお、絵柄着色層６がベタ着色層５の作用を兼ねる場合もあり、この場合には絵柄着色層６がベタ着色層５となる。こうして形成されたベタ着色層５および／または絵柄着色層６は、基材２表面の全面に設けても部分的に設けても何れでもよい。また、着色層１１は、図２に示すように、基材２の表面全面に設けたベタ着色層５と、そのベタ着色層５の表面に部分的に設けた絵柄着色層６とから構成することもできる。
【００６３】
着色層用の塗工液は、その主成分として、接着層３に用いる上述した接着層用水系塗工液の主成分を用いることもできる。
【００６４】
着色層用塗工液としては、例えば、ウレタン樹脂系の水系着色塗工液、ポリエステル樹脂系の水系着色塗工液、アクリル樹脂系の水系着色塗工液、アクリル硝化綿系の水系着色塗工液、ポリビニルアルコール系の水系着色塗工液、カゼイン系の水系着色塗工液、セルロース系の水系着色塗工液およびデンプン系の水系着色塗工液等が挙げられる。
【００６５】
本発明の接着層用水系塗工液で着色層１１を形成した場合には、接着特性、意匠性の向上をより一層図ることができるので、好ましい態様となる。なお、本発明の接着層用水系塗工液で着色層１１を形成した場合、その作用効果は、後述の接着層用水系塗工液で形成された接着層３が奏する作用効果と同様である。
【００６６】
上述した各種の着色層用塗工液に含有させる着色顔料としては、有機または無機系の顔料を使用することができる。例えば、黄色顔料としては、モノアゾ、ジスアゾ、ポリアゾ等のアゾ系顔料、イソインドリノン等の有機顔料、黄鉛、黄色酸化鉄、カドミウムイエロー、チタンイエロー、アンチモン黄等の無機顔料を使用することができる。また、赤色顔料としては、モノアゾ、ジスアゾ、ポリアゾ等のアゾ系顔料、キナクリドン等の有機顔料、弁柄、朱、カドミウムレッド、クロムバーミリオン等の無機顔料を使用することができる。また、青色顔料としては、フタロシアニンブルー、インダスレンブルー等の有機顔料、紺青、群青、コバルトブルー等の無機顔料を使用することができる。また、黒色顔料としては、アニリンブラック等の有機顔料、カーボンブラック等の無機顔料を使用することができる。また、白色顔料としては、二酸化チタン、亜鉛華、三酸化アンチモン等の無機顔料を使用することができる。また、シリカ等のフィラー、有機ビーズ等の体積顔料、中和剤、界面活性剤等を任意に含有させることができる。
【００６７】
ベタ着色層５や絵柄着色層６に使用される着色層用塗工液は、その塗工液の種類に応じて、ワックス類、分散剤、消泡剤、レベリング剤、安定剤、充填剤、潤滑剤、滑剤、その他の添加剤を任意に添加し、ミキサー等で十分に混合することにより調製される。
【００６８】
ベタ着色層５や絵柄着色層６は、上述した各種の着色層用塗工液を塗工または印刷等によって設けた後、乾燥して形成される。更に詳しく説明すれば、通常、ベタ着色層５は、ベタ着色層用塗工液を塗工または印刷した後、乾燥硬化させて形成される。また、絵柄着色層６も、絵柄着色層用塗工液を塗工または印刷した後、乾燥硬化させて形成される。塗工方法としては、公知の各種方法、例えばロールコート、カーテンフローコート、ワイヤーバーコート、リバースコート、グラビアコート、グラビアリバースコート、エアーナイフコート、キスコート、ブレードコート、スムーズコート、コンマコート、スプレーコート、かけ流しコート、刷毛塗り等の方法を用いることがでる。また、印刷方法としては、グラビア、活版、フレキソ等の凸版印刷、平版オフセット、ダイリソ印刷等の平版印刷、シルクスクリーン等の孔版印刷、静電印刷、インキジェットプリント等の公知の各種方法を用いることができる。ベタ着色層５は、乾燥後の膜厚が、０．５〜５μｍ程度になるように塗工または印刷され、絵柄着色層６は、乾燥後の膜厚が、０〜５μｍ程度になるように塗工または印刷される。
【００６９】
（接着層）
接着層３は、上述した本発明の接着層用水系塗工液で形成される層であり、本発明の積層体１には必須の構成である。この接着層３は、図１〜図３に示すように、基材２と樹脂層４との間に設けられて、基材２と樹脂層４との密着性を向上させるプライマー層ないしアンカー層としての役割を有するものであり、耐久性や長期にわたる外観維持性を向上させる作用がある。また、基材上に、ベタ着色層５および／または絵柄着色層６からなる着色層１１が形成された場合には、その着色層１１上に接着層３を形成することにより、基材２／着色層１１と樹脂層４との密着性を向上させることができ、その絵柄を長期間保持することができる。
【００７０】
接着層３は、上述した接着層用水系塗工液のところで詳しく説明した通りであり、少なくとも低温領域で架橋反応を起こす架橋剤ａと、少なくとも前記架橋剤ａと反応する官能基を有する樹脂Ａと、当該低温領域でほとんど架橋反応を起こさず高温領域で架橋反応を起こす架橋剤ｂと、少なくとも前記架橋剤ｂと反応する官能基を有する樹脂Ｂと、を含有する接着層用水系塗工液で形成される。
【００７１】
接着層３は、上述した本発明の接着層用水系塗工液を塗工または印刷等した後、乾燥させて接着層が形成される。塗工方法としては、公知の各種方法、例えばロールコート、カーテンフローコート、ワイヤーバーコート、リバースコート、グラビアコート、グラビアリバースコート、エアーナイフコート、キスコート、ブレードコート、スムーズコート、コンマコート、スプレーコート、かけ流しコート、刷毛塗り等の方法を用いることがでる。また、印刷方法としては、グラビア、活版、フレキソ等の凸版印刷、平版オフセット、ダイリソ印刷等の平版印刷、シルクスクリーン等の孔版印刷、静電印刷、インキジェットプリント等の公知の各種方法を用いることができる。このとき、接着層の膜厚が、０．５〜１０μｍ程度になるように塗工される。
【００７２】
一例を挙げれば、塗工・乾燥後の接着層は、７０〜１８０℃の高温領域の範囲内の所定の温度、例えば、１４０〜１６０℃の温度に１〜３０秒間曝されることにより、架橋剤ｂと樹脂Ｂとの間で架橋反応Ｑを起こし、その後、５〜４０℃の低温領域の範囲内の所定の温度、例えば、２０〜４０℃の温度に３〜７日間曝されることにより、架橋剤ａと樹脂Ａとの間で架橋反応Ｐを起こす。
【００７３】
なお、この低温領域における架橋反応Ｐは、例えば、オーブンを用いて一定温度に保持されることにより進行する。また、高温領域における架橋反応Ｑは、上述の温度に曝されることにより進行するため、後述する溶融状態の樹脂材料を接着層３上に押出し塗工する際に、さらに高温の環境下に曝されることになってもよい。
【００７４】
接着層３は、高温雰囲気では架橋剤ｂと樹脂Ｂが架橋反応を起こし（また、場合によっては架橋剤ａと樹脂Ａも架橋反応を起こし）、低温雰囲気では架橋剤ａと樹脂Ａが架橋反応を起こすので、十分な接着力を有する接着層が形成される。これは、後述する樹脂層４を溶融押出し塗工により形成する際の熱により架橋剤Ｂが架橋反応を進行させ、さらに、養生温度を室温（２５℃程度）にして行うことにより架橋剤Ａが架橋反応を進行させることによる。しかも、架橋反応のほとんどは低温領域で行われるので、絵柄着色層６を設けた場合に、その絵柄にゆがみが生ぜず、基材の収縮も起こらず、その結果、積層体の意匠性が起こらないという利点がある。なお、この低温領域における養生処理は、オーブンを用いて行ってもよい。
【００７５】
（樹脂層）
樹脂層４は、トップ樹脂層ともいわれ、基材２や着色層１１を擦り傷等から保護したり、積層体１の表面強度を向上させたり、塗装感を付与すること等を目的として、接着層３を介して基材２または着色層１１上に積層される。樹脂層４も、本発明の積層体１に必須の構成である。
【００７６】
樹脂層４は、接着層３上に溶融押出し塗工法で成膜される。溶融押出し塗工法で形成される樹脂としては、熱可塑性樹脂が用いられ、特に、接着層３を介して基材２や着色層１１上に密着よく形成される熱可塑性樹脂が好ましく用いられる。例えば、ポリオレフィン系樹脂、ポリエステル系樹脂、アクリル系樹脂、等が挙げられる。このうち、ポリオレフィン系樹脂としては、例えば、ポリプロピレン、エチレン・ブテン共重合体、低密度ポリエチレン、環状ポリオレフィン系樹脂等の一種または二種以上の混合樹脂が用いられる。なお、樹脂層４を形成する樹脂材料には、必要に応じて、着色剤、充填剤、紫外線吸収剤、光安定剤、酸化防止剤、艶消し剤等の公知の添加剤が添加される。
【００７７】
溶融押出し塗工法は、上述の樹脂材料を加熱して溶融状態とし、その溶融状態の樹脂を押出し機のＴダイから被塗工基材（本発明においては、接着層。）上に押出し塗工し、その後、塗工層と被塗工基材をローラ間で加圧冷却することにより、被塗工基材上に樹脂層を形成する方法である。この溶融押出し塗工法における押出し方法や冷却方法については、他の公知の方法を用いることができ、ダイや冷却機についても、他の公知のものを用いることができる。このとき、樹脂層４の層厚は、３〜２００μｍ程度になるように塗工される。
【００７８】
本発明においては、溶融状態の樹脂材料を接着層３上に押出し塗工する直前には、ある程度空冷され、７０〜１８０℃の間の所定の温度（例えば１４０〜１６０℃）になった樹脂材料と接着層３とをローラ間で加圧冷却し、接着層３と樹脂層４とを積層させる。
【００７９】
こうした温度で樹脂層４を溶融押出し塗工することにより、被塗工基材である接着層３の架橋反応Ｑを起こすことができる。上述したように、塗工・乾燥後の接着層は、７０〜１８０℃の高温領域の範囲内の所定の温度に１〜３０秒間曝されることにより、架橋剤ｂと樹脂Ｂとの間で架橋反応Ｑを起こすので、この溶融押出し塗工において、１４０〜１６０℃の温度に数秒間曝されることにより、その架橋反応Ｑを起こすことができる。
【００８０】
なお、樹脂層を、図３に示すように、溶融共押出し塗工法により、２層以上の複層構造にしてもよい。このとき、プライマー層またはアンカー層として作用する接着層を介して２以上の層からなる樹脂層１４を溶融押出し塗工してもよい。
【００８１】
２層以上積層させてなる樹脂層１４は、基材２側の樹脂層４’と保護層９側の樹脂層４”とに異なる作用効果を持たせることができる点で有利である。一の具体例として、保護層９側の樹脂層４”については、フッ化ビニリデン等のフッ素系樹脂を主成分とした樹脂で形成して優れた耐汚染性等の表面機能を付与し、基材２側の樹脂層４’については、熱可塑性アクリル樹脂等で形成し、接着層３との間の密着性等を向上させることができる。
【００８２】
（凹凸模様）
凹凸模様７は、エンボス模様ともいわれ、図２に示すように、必要に応じて上述の樹脂層４の表面に形成される。また、図３に示すように２層以上の樹脂層１４を形成した場合には、凹凸模様７を最表面の樹脂層４”に形成したり、最表面以外の樹脂層４’に形成したりすることができる。
【００８３】
凹凸模様７は、特に限定されず、積層体１の用途に応じた模様であればよい。例えば、木目導管溝、木目年輪凹凸、浮造年輪凹凸、木肌凹凸、砂目、梨地、ヘアライン、万線状溝、花崗岩の劈開面等の石材表面凹凸、布目の表面テクスチュア、皮絞、文字、幾何学模様等の模様が挙げられる。
【００８４】
凹凸模様７を形成する手段としては、例えば、加熱加圧によるエンボス加工法やＴダイ溶融押出し法が挙げられる。加熱加圧によるエンボス加工法は、樹脂層４の表面を加熱軟化させ、その表面をエンボス版で加圧してエンボス版の凹凸模様７を賦形し、冷却して固定化する方法であり、公知の枚葉式または輪転式のエンボス機が用いられる。また、Ｔダイ溶融押出し法で樹脂層４を積層する場合には、賦形ローラを兼用させた冷却ローラを使用し、樹脂層４の成膜・積層と同時に凹凸模様７を形成する。また、ヘアライン加工、サンドブラスト加工等によってもエンボス模様を形成することができる。
【００８５】
なお、エンボス加工時の熱が架橋反応を起こすことができる場合には、エンボス加工時の熱により架橋反応Ｑを進行させることもできる。
【００８６】
（部分着色層）
部分着色層８は、凹凸模様７の凹陥部１７にワイピング法により形成される。ワイピング法は、ドクターブレードコート法またはナイフコート法で凹陥部１７を含む表面全面に部分着色層用の塗工液を塗布した後、凹陥部１７以外の表面から部分着色層用の塗工液を除去することにより、凹陥部１７のみに部分着色層８を形成する方法である。部分着色層用の塗工液としては、有機顔料、無機顔料、光輝性顔料等の着色顔料と、熱可塑性樹脂、熱硬化性樹脂、電離放射線硬化型樹脂等のバインダー樹脂とからなる塗工液や、エマルジョン型の水系塗工液等を使用できる。
【００８７】
（保護層）
保護層９は、トップコート層またはオーバープリント層（ＯＰ層）ともいわれ、凹凸模様７を形成する凹陥部１７やその凹陥部１７に形成された部分着色層８の表面を被って、積層体１を保護することを目的として設けられるものである。
【００８８】
保護層９は、耐擦傷性や耐汚染性等の物性向上を目的として用いられるため、熱硬化樹脂および／または電離放射線硬化型樹脂を用いることが好ましい。また、溶剤系塗工液で形成してもよいが、ＶＯＣの発生を抑制する環境安全性を考慮すると、水系塗工液や無溶剤型塗工液で形成するのが望ましい。無溶剤系の塗工液を用いた場合には、電離放射線硬化型の塗工液が好ましい。水系塗工液としては、水性樹脂を用い、さらに、着色剤、分散剤、消泡剤、レベリング剤、安定剤、充填剤、潤滑剤、滑剤、その他の添加剤を任意に添加し、水溶媒または水とアルコール等とからなる混合溶媒を使用し、ミキサー等で十分に混合して調製した水系塗工液が好ましく使用される。
【００８９】
電離放射線硬化型樹脂としては、分子中に、（メタ）アクリロイル基、（メタ）アクリロイルオキシ基等のラジカル重合性不飽和基、またはエポキシ基等のカチオン重合性官能基を有する単量体、プレポリマーまたはポリマー（以下、これらを総称して化合物と呼称する）からなる。これら単量体、プレポリマー、およびポリマーは、単体で用いるか、或いは複数種混合して用いる。こうした電離放射線硬化型樹脂は電子線を照射すれば十分に硬化するが、紫外線を照射して硬化させる場合には、増感剤として光重合開始剤を添加する。光重合開始剤の添加量は一般に、電離放射線硬化型樹脂１００重量部に対して、０．１〜１０重量部程度である。
【００９０】
また、反応型の水性樹脂組成物で保護層９を形成することもでき、耐擦傷性や、樹脂層４との密着性を向上させることができる。特に、エマルション型の樹脂を用いた場合には、樹脂組成物中に硬化剤等の反応開始剤が保護され、塗膜化の後に反応を開始させることが可能となる。そのため、塗工し易い樹脂組成物で塗工し、その後反応させて保護層９を形成することもできる。このような反応型の樹脂組成物としては、例えば、感熱反応型の樹脂として、活性水素基を有する樹脂からなる樹脂とイソシアネート基と溶媒の水やアルコール系化合物との反応を抑制するように、親水性処理されたイソシアネート系硬化剤、もしくはブロック剤で処理したイソシアネート系硬化剤をエマルジョン化した樹脂組成物、またはアミノ基やカルボン酸基を有する樹脂からなる樹脂とエポキシ基を有する水溶性または水分散性硬化剤からなる樹脂組成物等を挙げることができる。
【００９１】
保護層９は、耐擦傷性等の表面物性の向上させるため設けられるほか、シリカ等の公知の艶消し剤を塗工液に添加することにより艶調整したものとしたり、塗装感等の意匠性を付与させたものとすることができる。また、保護層９に、より良好な耐候性または耐光性を付与するために、必要に応じて紫外線吸収剤、光安定剤を添加した塗工液を用いて、その層を形成することができる。
【００９２】
保護層９は、上述した各種の塗工液を、グラビアコート法、リバースロールコート法、ナイフコート法、キスコート法、その他塗工法等の公知の塗工法で塗工形成して形成される。また、グラビア印刷、シルクスクリーン印刷等の公知の印刷法で形成される。形成された保護層９の厚みは０．５〜４０μｍ程度が好ましく、３〜１０μｍがより好ましい。
【００９３】
（プライマー層）
プライマー層１０は、本発明の積層体１を各種の被着体に接着させ易くすることを目的として、基材２の裏面側に形成される。プライマー層１０の形成には、（メタ）アクリル系樹脂、塩化ビニル−酢酸ビニル共重合体、ポリエステル、ポリウレタン、塩素化ポリプロピレン、塩素化ポリエチレン等が使用されるが、上述した着色層１１や接着層３を形成するのに用いられる水系塗工液を用いることが環境安全性の観点から好ましい。
【００９４】
（積層体）
上述の構成を有する本発明の積層体１は、化粧シート、軟包装材、ボイル用包装材等に用いることができる。
【００９５】
積層体１を化粧シートとして用いる場合には、他の被着体（裏打材）に積層して用いられる。被着体としては、立体形状物品や、平板状、曲面状等の板材、シート（或いはフィルム）等の各種形状の物品が対象となる。こうした被着体としては、木材単板、木材合板、パーティクルボード、中密度繊維板（ＭＤＦ）等の木材板、木質繊維板等の木質板、鉄、アルミニウム等の金属、（メタ）アクリル、ポリエステル、ポリスチレン、ポリオレフィン、ＡＢＳ樹脂、フェノール樹脂、ポリ塩化ビニル樹脂、セルロース系樹脂、ゴム等の樹脂、硝子、陶磁器等のセラミックス、石膏等の非セメント窯業系材料、上質紙、和紙等の紙、炭素、石綿、チタン酸カリウム、硝子、合成樹脂等の繊維からなる不織布または織布、等々が挙げられる。
【００９６】
積層体１と被着体との関係において、積層体１の基材２またはプライマー層１０の種類により、被着体にそのまま熱融着等で接着できる場合には、積層体１と被着体とを接着剤を用いずに積層させることができるが、積層体１の基材２またはプライマー層１０の種類により、被着体にそのまま熱融着等で接着できない場合には、適当な接着剤を用いて積層させる。なお、接着剤としては、酢ビ系、尿素系等の接着剤が挙げられる。
【００９７】
また、一般的な積層方法としては、例えば、（ａ）接着剤を介して被着体に加圧ローラで加圧して積層する方法、（ｂ）特公昭５０−１９１３２号公報、特公昭４３−２７４８８号公報等に記載のように、積層剤を射出成形の雌雄両金型間に挿入して、両金型を閉じ、雄型のゲートから溶融樹脂を射出充填した後、冷却して樹脂成型品の成形と同時にその表面に化粧シート１を接着積層する射出成形同時ラミネート方法、（ｃ）特公昭５６−４５７６８号公報、特公昭６０−５８０１４号公報等に記載のように、接着剤を介して成形品の表面に積層体１を対向させ、成形品側からの真空吸引による圧力差により積層体１を成形品表面に積層する真空プレス積層方法、（ｄ）特公昭６１−５８９５号公報、特公平３−２６６６号公報等に記載のように、円柱、多角柱等の柱状被着体の長軸方向に、接着剤を介して積層体１を供給しつつ、複数の向きの異なるローラにより、柱状被着体を構成する複数の側面に順次積層体１を加圧接着して積層してゆくラッピング加工方法等が挙げられる。
【００９８】
本発明の積層体１である化粧シートを積層した各種の被着体は、所定の成形加工等を施して、各種装飾用素材等として用いられる。例えば、壁、天井、床等建築物の内装、窓枠、扉、手摺等の建具の表面化粧、家具または弱電・ＯＡ機器のキャビネットの表面化粧、自動車、電車等の車輌内装、航空機内装、窓硝子の化粧用等の用途が挙げられる。
【実施例】
【００９９】
以下に、実施例と比較例を挙げて、本発明を更に詳しく説明する。ここで、この実施例においては、本発明の接着層用水系塗工液の用途として化粧シートについて説明するが、これは、本発明の接着層用水系塗工液の用途を限定するものではない。なお、以下において、部とは質量部のことである。
【０１００】
（実施例１）
基材２として三菱化学ＭＫＶ株式会社製のポリプロピレン系エラストマー着色シートＰＢ０１３（厚さ６０μｍ）を用い、その上にコロナ放電処理を施した後、線数５４線／インチ、版深４０μｍのグラビア版を用いて下記配合のベタ着色層用水系塗工液Ａ、絵柄着色層用水系塗工液Ｂを順次グラビア印刷法で塗布・乾燥し、約２μｍのベタ着色層５および約１μｍの絵柄着色層６を順次形成した。
【０１０１】
さらにその上に、線数５４線／インチ、版深４０μｍのグラビア版を用いて下記配合の接着層用水系塗工液ａをグラビア印刷法で、約３ｇ／ｍ２となるように塗布・乾燥し、乾燥後厚さ１０μｍの接着層３を形成した。
【０１０２】
さらにその接着層３上に、エチレン・ブテン共重合体（日本合成ゴム株式会社製、ＥＢＭ２０２１Ｐ）による易接着樹脂と、下記配合のポリオレフィン樹脂とをオゾン照射下にて共押出し塗工することにより接着層４を形成した。具体的には、易接着樹脂：ポリオレフィン樹脂の膜厚比を２：８、温度１８０℃にて共押出し機のＴダイより溶融状態でシート上に共押出しし、冷却機構付の加圧ローラ間に導入し、加圧（線圧５〜１０ｋｇｆ／ｃｍ）することにより、約８０μｍの樹脂層４を形成した。このとき、接着層は、約１４０〜１６０℃の温度に約３秒間曝されることになった。
【０１０３】
次に、その積層シートの表面に、約１５０℃・３秒間のエンボス加工処理によりで凹凸模様７を形成し、さらにその上に、線数５４線／インチ、版深４０μｍのグラビア版を用いて、下記配合の保護層用水系塗工液Ｃをグラビア印刷法にて塗布・乾燥し、約４μｍの保護層９を形成した。その後、温度２５℃で７日間養生することにより、実施例１の化粧シートを得た。
【０１０４】
ベタ着色層用水系塗工液Ａ；
水性ウレタン系白色インキ（ザ・インクテック製、オーデＷＫＥ）：１００部、水分散性イソシアヌレート結合含有イソシアネート架橋剤（日本ポリウレタン工業株式会社製、ＡＱ１００）：１０部、水：２０部、イソプロピルアルコール：２０部
絵柄着色層用水系塗工液Ｂ；
水性ウレタン系黄色インキ（ザ・インクテック製、オーデＷＫＥ）：１００部、水：２０部、イソプロピルアルコール：２０部
接着層用水系塗工液ａ；
カルボキシル基および水酸基含有水性ウレタン樹脂（第一工業製薬株式会社製、Ｆ８５８３Ｄ）：１００部、水溶性エポキシ架橋剤（ナガセ化成株式会社製、デナコール６１４Ｂ）：５部、水分散性イソシアヌレート結合含有イソシアネート架橋剤（日華化学株式会社製、Ｘ９００３）：５部、水：２０部、イソプロピルアルコール：２０部
樹脂層用ポリオレフィン樹脂；
ランダム重合ポリプロピレン：８４部、低密度ポリエチレン１５部、ベンゾトリアゾール系紫外線吸収剤：０．５部、ヒンダードアミン系光安定剤：０．３部、フェノール系酸化防止剤：０．２部
保護層用水系塗工液Ｃ；
水性ウレタン樹脂含有インキ（株式会社昭和インク工業所製、１３５）：１００部、水分散性イソシアヌレート結合含有イソシアネート架橋剤（日本ポリウレタン工業株式会社製、ＡＱ１００）：１０部、水：２０部、イソプロピルアルコール：２０部
【０１０５】
（実施例２）
実施例１の接着層用水系塗工液ａに代えて以下の接着層用塗工液ｂを用いた。それ以外は実施例１と同様にして実施例２の化粧シートを得た。
【０１０６】
接着層用水性塗工液ｂ；
アミノ基含有アクリル樹脂（株式会社日本触媒製ポリメントＳＫ−１０００）：４０部、カルボキシル基および水酸基含有水性ウレタン樹脂（第一工業製薬株式会社製、Ｆ８５８３Ｄ）：６０部、水溶性エポキシ樹脂（ナガセ化成株式会社製、デナコール３１３）：１０部、水：１０部、イソプロピルアルコール：１０部
【０１０７】
（実施例３）
実施例１の養生条件を、オーブンを用いて温度４０℃で３日間養生することに変更した。それ以外は実施例１と同様にして実施例３の化粧シートを得た。
【０１０８】
（比較例１）
実施例１の接着層用水系塗工液ａに代えて、下記配合の接着層用水系塗工液ｃを用いた。その他は実施例１と同様にして比較例１の化粧シートを得た。
【０１０９】
接着層用水系塗工液ｃ；
カルボキシル基および水酸基含有水性ポリウレタン樹脂（第一工業製薬株式会社製、Ｆ８５８３Ｄ）：１００部、水溶性エポキシ架橋剤（ナガセ化成株式会社製、デナコール６１４Ｂ）：１０部、水：２０部、イソプロピルアルコール：２０部
【０１１０】
（比較例２）
養生温度を２５℃から８０℃に代えた他は、比較例１と同様にして比較例２の化粧シートを得た。
【０１１１】
（比較例３）
実施例１の接着層用水系塗工液ａに代えて、下記配合の接着層用水系塗工液ｄを用いた。その他は実施例１と同様にして比較例３の化粧シートを得た。
【０１１２】
接着層用の無溶剤系塗工液ｄ；
カルボキシル基および水酸基含有水性ウレタン樹脂（第一工業製薬株式会社製、Ｆ８５８３Ｄ）：１００部、水分散性イソシアヌレート結合含有イソシアネート架橋剤（日華化学株式会社製、Ｘ９００３）：１０部、水：２０部、イソプロピルアルコール：２０部
【０１１３】
（各特性の評価方法）
実施例１、２および比較例１〜３で得られた各積層体の層間密着性の評価、耐候性試験後の層間密着性の評価、意匠性の評価を、下記の方法により行った。また、実施例１、２および比較例１〜３で用いた接着層用水系塗工液の安定性の試験を下記の方法により行った。得られた結果を表１に示した。
【０１１４】
（層間密着性の評価方法）
幅１インチにカットした積層体１を試験片とし、この試験片の基材２と樹脂層４とをＩＮＳＴＲＯＮ５５００引張試験機を用い、２５℃の雰囲気中において引張速度１００ｍｍ／分、基材２と樹脂層４との間の開き角１８０°の条件にて引張り、剥離強度で評価した。剥離強度が１０Ｎ以上のものを合格として○で表し、１０Ｎ未満のものを不合格として×で表した。
【０１１５】
（耐煮沸水性の評価方法）
耐煮沸水性は、耐煮沸水試験後に上述した層間密着性を評価し、剥離強度が１０Ｎ以上のものを合格として○で表し、１０Ｎ未満のものを不合格として×で表した。なお、耐煮沸水試験は、積層体１の試験片を、煮沸した水中に３０分間浸漬した後、常温中で２４時間乾かしたものの剥離強度を測定した。
【０１１６】
（意匠性の評価方法）
意匠性は、養生の前後において、積層体１に形成された木目柄の変化を目視で判断し、変化の小さいものを合格として○で表し、変化の著しいものを不合格として×で表した。
【０１１７】
（接着層用水系塗工液の安定性の評価方法）
接着層用の水系塗工液を、調製後に６時間経過してから用いて、作製した化粧シートの層間密着性、耐候性試験が合格値と判断したものを○で表し、合格値を達成していないものを×で表した。
【０１１８】
【表１】
0004629352.tif 000002
【図面の簡単な説明】
【０１１９】
【図１】本発明の化粧シートの層構成の一例を示す断面図である。
【図２】本発明の化粧シートの層構成の他の一例を示す断面図である。
【図３】本発明の化粧シートの層構成の更に他の一例を示す断面図である。
【符号の説明】
【０１２０】
１、１０１、１１１  積層体
２  基材
３  接着層
４、４’、４”  樹脂層
５  ベタ着色層
６  絵柄着色層
７  凹凸模様
８  部分着色層
９  保護層
１０  プライマー層
１１  着色層
１４  多層からなる樹脂層
１７  凹陥部
【図１】
0004629352.tif 000003
【図２】
0004629352.tif 000004
【図３】
0004629352.tif 000005